МАССА ДЛЯ ИЗГОТОВЛЕНИЯ ОБЛИЦОВОЧНОЙ ПЛИТКИ
MASS TO MAKE FACING TILE

Изобретение относится к составам масс, которые могут быть использованы в производстве облицовочной плитки.
Известна керамическая масса, содержащая, мас.%: лессовидная порода 50,0-75,0; глина 15,0-30,0; шлак электротермофосфорного производства 10,0-20,0 [1].
Задача изобретения состоит в утилизации промышленного отхода - шлака электротермофосфорного производства.
Технический результат достигается тем, что в массе для изготовления облицовочной плитки, включающей глинистое сырье, шлак электротермофосфорного производства, компоненты находятся при следующем соотношении, мас.%: глинистое сырье 7,0-13,0; шлак электротермофосфорного производства 87,0-93,0. Масса для изготовления облицовочной плитки включает стеклобой в количестве 4,0-6,0 мас.%.
В таблице приведены составы массы для изготовления облицовочной плитки.
Компоненты
Состав, мас.%:
1
2
3
4
Глинистое сырье
7,0
7,0
9,0
13,0
Шлак электротермофосфорного производства
93,0
87,0
87,0
87,0
Стеклобой
-
6,0
4,0
-
Для приготовления керамической массы могут быть использованы: любое глинистое сырье (лессы, бентониты и др.); бой любого силикатного стекла (листового, тарного, медицинского и др.).
2
2
3
2
3
3
2
5
Шлак электротермофосфорного производства содержит 90-95% стеклофазы и характеризуется следующим химическим составом, мас.%: SiO 40,0-43,0; АlO 1,0-3,0; FеО 0,4-1,0; CaO 42,0-49,0; MgO 3,0-4,0; SO 2,0-3,0; PО 0,9-3,0.
Компоненты дозируют в требуемых количествах. Шлак элекгротермофосфорного производства, стеклобой и сухое глинистое сырье размалывают до порошкообразного состояния (степень измельчения компонентов должна соответствовать остатку не более 2% на сите 008) и смешивают. Полученную массу увлажняют до 7-14% и прессуют из нее облицовочную плитку. На поверхность отпрессованной плитки наносят спой цветной эмали и в интервале температур 700-950°С проводят обжиг.
Предложенная масса для производства облицовочной плитки включает большое количество промышленных отходов.
Источник информации
1. SU 632670, С04В 33/00, 1978.